(57)【要約】      （修正有）【課題】厚さを増やすことなく、視野角依存性を減らして、表示特性を向上させる反射防止フィルムを備えた有機発光装置を提供する。【解決手段】反射防止フィルム１００は、偏光子１１０と、偏光子１１０の一面に位置し、液晶層１５０を含む補償フィルム１２０とを含み、液晶層１５０は、表面に対して斜めに傾いた配向を有する液晶１５０ａを含む。【選択図】図１
2016110152.tif 000002
【特許請求の範囲】
【請求項１】
偏光子と、
前記偏光子の一面に位置し、互いに反対側に位置する第１面と第２面とを有する液晶層を含む補償フィルムと、
を含み、
前記液晶層は、前記液晶層の表面に対して斜めに傾いた配向を有する液晶を含み、
前記液晶の傾斜角は、前記第１面から前記第２面まで次第に大きくなり、
前記液晶の最大傾斜角は、１５度〜８０度であり、
前記液晶層の４５０ｎｍおよび５５０ｎｍ波長に対する面内位相差Ｒｅは、下記関係式１を満たす反射防止フィルム。
［関係式１］
０．７≦Ｒｅ（４５０ｎｍ）／Ｒｅ（５５０ｎｍ）＜１．０
前記関係式１において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差である。
【請求項２】
前記液晶層の第１面は、前記偏光子側に位置する請求項１に記載の反射防止フィルム。
【請求項３】
前記液晶層の第２面は、前記偏光子側に位置する請求項１に記載の反射防止フィルム。
【請求項４】
前記補償フィルムは、前記液晶層に接する配向膜をさらに含む請求項１に記載の反射防止フィルム。
【請求項５】
前記補償フィルムは、１２０ｎｍ〜１６０ｎｍの面内位相差を有する請求項１に記載の反射防止フィルム。
【請求項６】
前記液晶層の４５０ｎｍ、５５０ｎｍおよび６５０ｎｍ波長に対する面内位相差Ｒｅは、下記関係式２を満たす請求項１に記載の反射防止フィルム。
［関係式２］
Ｒｅ（４５０ｎｍ）＜Ｒｅ（５５０ｎｍ）≦Ｒｅ（６５０ｎｍ）
前記関係式２において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差であり、
Ｒｅ（６５０ｎｍ）は、６５０ｎｍ波長の入射光に対する面内位相差である。
【請求項７】
側面６０度で前記反射防止フィルムの色ずれは、７．８以下である請求項１に記載の反射防止フィルム。
【請求項８】
請求項１および４〜７のいずれか一項に記載の反射防止フィルムと、
有機発光表示パネルと、
を含む有機発光装置。
【請求項９】
請求項１に記載の反射防止フィルムと、
有機発光表示パネルと、
を含む有機発光装置であって、
前記補償フィルムは、前記偏光子と前記有機発光表示パネルとの間に位置し、
前記液晶層の第１面は、前記偏光子側に位置し、
前記液晶層の第２面は、前記有機発光表示パネル側に位置する有機発光装置。
【請求項１０】
請求項１に記載の反射防止フィルムと、
有機発光表示パネルと、
を含む有機発光装置であって、
前記補償フィルムは、前記偏光子と前記有機発光表示パネルとの間に位置し、
前記液晶層の第１面は、前記有機発光表示パネル側に位置し、
前記液晶層の第２面は、前記偏光子側に位置する有機発光装置。
【発明の詳細な説明】
【技術分野】
【０００１】
反射防止フィルムおよびこれを備えた有機発光装置に関する。
【背景技術】
【０００２】
最近、モニターまたはテレビなどの軽量化および薄形化が要求されており、このような要求により、有機発光装置（ｏｒｇａｎｉｃ  ｌｉｇｈｔ  ｅｍｉｔｔｉｎｇ  ｄｅｖｉｃｅ、ＯＬＥＤ）が注目されている。有機発光装置は、自ら発光する自体発光型表示装置であり、別途のバックライトが必要なく、厚さを減らすことができ、フレキシブル表示装置を実現するのに有利である。
【０００３】
一方、有機発光装置は、有機発光表示パネルに形成された金属電極および金属配線により外部光を反射させる場合があり、反射した外部光により視認性とコントラスト比が低下して表示品質が劣ることがある。これを防ぐために、有機発光表示パネルの一面に円偏光板を付着して、当該反射した外部光の外側への漏れを抑えることができる。
【０００４】
しかし、現在開発されている円偏光板は、視野角依存性が強いため、側面にいくほど視認性が劣る。これを補完するために、補償層を積層することもできるが、この場合、有機発光装置の全体厚さが厚くなり、薄形化の実現が困難になる。
【発明の概要】
【発明が解決しようとする課題】
【０００５】
一具現例では、厚さを増やすことなく、視野角依存性を減らして、表示特性を向上させることができる反射防止フィルムが提供される。
【０００６】
他の具現例では、当該反射防止フィルムを備えた有機発光装置が提供される。
【課題を解決するための手段】
【０００７】
一具現例によると、偏光子と、前記偏光子の一面に位置し、互いに反対側に位置する第１面と第２面とを有する液晶層を含む補償フィルムとを含み、前記液晶層は、前記液晶層の表面に対して斜めに傾いた配向を有する液晶を含み、前記液晶の傾斜角は、前記第１面から前記第２面まで次第に大きくなり、前記液晶の最大傾斜角は、１５度〜８０度であり、前記液晶層の４５０ｎｍおよび５５０ｎｍ波長に対する面内位相差Ｒｅは、下記関係式１を満たす反射防止フィルムが提供される。
［関係式１］
０．７≦Ｒｅ（４５０ｎｍ）／Ｒｅ（５５０ｎｍ）＜１．０
前記関係式１において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差である。
【０００８】
前記液晶層の第１面は、前記偏光子側に位置する。
【０００９】
前記液晶層の第２面は、前記偏光子側に位置する。
【００１０】
前記補償フィルムは、前記液晶層に接する配向膜をさらに含む。
【００１１】
前記補償フィルムは、１２０ｎｍ〜１６０ｎｍの面内位相差を有する。
【００１２】
前記液晶層の４５０ｎｍ、５５０ｎｍおよび６５０ｎｍ波長に対する面内位相差Ｒｅは、下記関係式２を満たす。
［関係式２］
Ｒｅ（４５０ｎｍ）＜Ｒｅ（５５０ｎｍ）≦Ｒｅ（６５０ｎｍ）
前記関係式２において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差であり、
Ｒｅ（６５０ｎｍ）は、６５０ｎｍ波長の入射光に対する面内位相差である。
【００１３】
側面６０度で前記反射防止フィルムの色ずれ（ｃｏｌｏｒ  ｓｈｉｆｔ）は、７．８以下である。
【００１４】
他の具現例によると、偏光子と、前記偏光子の一面に位置し、互いに反対側に位置する第１面と第２面とを有する液晶層を含む補償フィルムと、有機発光表示パネルとを含み、前記液晶層は、前記液晶層の表面に対して斜めに傾いた配向を有する液晶を含み、前記液晶の傾斜角は、前記第１面から前記第２面まで次第に大きくなり、前記液晶の最大傾斜角は、１５度〜８０度であり、前記液晶層の４５０ｎｍおよび５５０ｎｍ波長に対する面内位相差Ｒｅは、下記関係式１を満たす有機発光装置が提供される。
［関係式１］
０．７≦Ｒｅ（４５０ｎｍ）／Ｒｅ（５５０ｎｍ）＜１．０
前記関係式１において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差である。
【００１５】
前記補償フィルムは、前記偏光子と前記有機発光表示パネルとの間に位置し、前記液晶層の第１面は、前記偏光子側に位置し、前記液晶層の第２面は、前記有機発光表示パネル側に位置する。
【００１６】
前記補償フィルムは、前記偏光子と前記有機発光表示パネルとの間に位置し、前記液晶層の第１面は、前記有機発光表示パネル側に位置し、前記液晶層の第２面は、前記偏光子側に位置する。
【００１７】
前記補償フィルムは、前記液晶層に接する配向膜をさらに含む。
【００１８】
前記補償フィルムは、約１２０ｎｍ〜１６０ｎｍの面内位相差を有する。
【００１９】
前記液晶層の４５０ｎｍ、５５０ｎｍおよび６５０ｎｍ波長に対する面内位相差Ｒｅは、下記関係式２を満たす。
［関係式２］
Ｒｅ（４５０ｎｍ）＜Ｒｅ（５５０ｎｍ）≦Ｒｅ（６５０ｎｍ）
前記関係式２において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差であり、
Ｒｅ（６５０ｎｍ）は、６５０ｎｍ波長の入射光に対する面内位相差である。
【００２０】
側面６０度で前記反射防止フィルムの色ずれは、７．８以下である。
【発明の効果】
【００２１】
本発明の反射防止フィルムによると、厚さを増やすことなく、視野角依存性を減らして、側面から表示特性を向上させることができる。
【図面の簡単な説明】
【００２２】
【図１】一具現例に係る反射防止フィルムを示す断面図である。
【図２】他の具現例に係る反射防止フィルムを示す断面図である。
【図３】一具現例に係る反射防止フィルムの外光（ｅｘｔｅｒｎａｌ  ｌｉｇｈｔ）反射防止原理を示す概略図である。
【図４】一具現例に係る反射防止フィルムの視野角の改善原理を示す概略図である。
【図５】一具現例に係る有機発光装置を概略的に示す断面図である。
【図６】実施例１〜８と比較例１、９および１０に係る反射防止フィルムで液晶の最大傾斜角と側面（６０度）における色ずれ程度の関係を示すグラフである。
【図７】実施例２に係る反射防止フィルムで全ての方向に対して視野角による反射率を示すグラフである。
【図８】比較例１に係る反射防止フィルムで全ての方向に対して視野角による反射率を示すグラフである。
【発明を実施するための形態】
【００２３】
以下、具現例について当該技術分野で通常の知識を有する者が容易に実施できるように詳しく説明する。しかし、具現例は、様々な異なる形態に具現されることができ、ここで説明する具現例に限定されない。
【００２４】
図面では、様々な層および領域を明確に表現するために、厚さを拡大して示す。明細書全体にわたって類似した部分については同一の図面符号を付けた。層、膜、領域、板などの部分が他の部分の「上」にあるという場合、これは、他の部分の「直上」にある場合だけでなく、その中間にさらに他の部分がある場合も含む。反対に、ある部分が他の部分の「直上」にあるという場合、中間に他の部分がないことを意味する。
【００２５】
以下、図面を参照して、一具現例に係る反射防止フィルムを説明する。
【００２６】
図１は、一具現例に係る反射防止フィルムを示す断面図である。
【００２７】
図１を参照すると、一具現例に係る反射防止フィルム１００は、偏光子（ｐｏｌａｒｉｚｅｒ）１１０と補償フィルム１２０とを含む。
【００２８】
偏光子１１０は、光が入射する側に配置され、入射光を線偏光に変換させる直線偏光子（ｌｉｎｅａｒ  ｐｏｌａｒｉｚｅｒ）である。
【００２９】
偏光子１１０は、例えば、延伸したポリビニルアルコール（ｐｏｌｙｖｉｎｙｌ  ａｌｃｏｈｏｌ、ＰＶＡ）で作られた偏光板であり、当該偏光板は、例えば、ポリビニルアルコールフィルムを延伸し、これにヨードまたは異色性染料を吸着させた後、ホウ酸処理および洗浄などの方法で形成される。
【００３０】
偏光子１１０は、例えば、高分子樹脂と異色性染料を溶融ブレンド（ｍｅｌｔ  ｂｌｅｎｄ）して準備された偏光フィルムであり、当該偏光フィルムは、例えば、高分子樹脂と異色性染料とを混合して当該高分子樹脂の溶融点以上の温度で溶融してシートで製作するという方法で形成される。
【００３１】
補償フィルム１２０は、偏光子１１０を通過した線偏光した光を円偏光させて位相差を発生させるものであり、例えば、λ／４プレートである。当該λ／４プレートは、５５０ｎｍ波長（以下、「基準波長」という）の入射光に対して、例えば、約１２０ｎｍ〜１６０ｎｍの面内位相差（ｉｎ−ｐｌａｎｅ  ｒｅｔａｒｄａｔｉｏｎ、Ｒｅ）を有する。
【００３２】
補償フィルム１２０は、基材１３０、配向膜１４０および液晶層１５０を含む。
【００３３】
基材１３０は、例えば、ガラス基板または高分子基板であり、当該高分子基板は、例えば、ポリエチレンテレフタレート（ＰＥＴ）、ポリビニルアルコール（ＰＶＡ）、ポリカーボネート（ＰＣ）、トリアセチルセルロース（ＴＡＣ）、これらの誘導体および／またはこれらの組み合わせで作られた基板であるが、これに限定されない。補償フィルム１２０が基板以外に他の種類の下部膜を含む場合、基材１３０は、当該下部膜である。場合によって、基材１３０を省略してもよい。
【００３４】
配向膜１４０は、後述する液晶にプレチルト角度（ｐｒｅｔｉｌｔ  ａｎｇｌｅ）を付与して液晶の配向性を制御するものであり、例えば、ポリビニルアルコール、ポリオレフィン、ポリアミド酸、ポリイミドまたはこれらの組み合わせで作られる。配向膜１４０の表面は、ラビング（ｒｕｂｂｉｎｇ）のような物理的処理または光配向のような光処理によって液晶配向能力が付与される。配向膜１４０は、場合によって省略してもよい。
【００３５】
液晶層１５０は、表面に対して斜めに傾いた配向を有する複数の液晶１５０ａを含む。ここで、液晶層１５０の表面に対して斜めに傾くことは、液晶層１５０の長さ方向（面方向）に対して垂直にまたは平行に配向されないことをいい、各液晶１５０ａは、液晶層１５０の表面に対して０度より大きく〜９０度未満の角度で傾いている。
【００３６】
液晶層１５０の表面に対して液晶１５０ａが傾いた角度（以下、「傾斜角（ｔｉｌｔ  ａｎｇｌｅ）」という）は、液晶層１５０の厚さ方向に沿って変わり、例えば、液晶１５０ａの傾斜角は、液晶層１５０の厚さ方向に沿って次第に変わる。
【００３７】
液晶層１５０は上部から下部にいくほど傾斜角が大きくなる構造、即ち、下部傾斜（ｂｏｔｔｏｍ  ｔｉｌｔ）構造であり、例えば、液晶層１５０が配向膜１４０と接している第１面と空気と接している第２面とを有すると、液晶１５０ａの傾斜角は、第１面から第２面まで次第に大きくなる。
【００３８】
例えば、液晶層１５０の第１面の液晶１５０ａの傾斜角θ１は、配向膜１４０によるプレチルト角度であり、例えば、約０度より大きく２０度以下である。前記範囲内で、例えば約０度より大きく１５度以下であり、例えば約０度より大きく１０度以下であり、例えば約０度より大きく５度以下であり、約２度〜５度である。
【００３９】
液晶層１５０の第２面の液晶１５０ａの傾斜角θ２は、最大傾斜角であり、例えば約１５度〜８０度である。当該最大傾斜角は、前記範囲内で、例えば約３０度〜７５度であり、前記範囲内で、例えば約３５度〜７５度であり、前記範囲内で、例えば約３５度〜７０度であり、前記範囲内で、例えば約３５度〜６５度であり、前記範囲内で、例えば約４０度〜６０度である。
【００４０】
液晶層１５０は、例えば５５０ｎｍ未満の短波長領域で逆波長分散位相遅延を有する。当該位相遅延は、基準波長に対する面内位相差Ｒｅで表され、面内位相差Ｒｅは、Ｒｅ＝（ｎｘ−ｎｙ）ｄで表される。ここでｎｘは、液晶層１５０の面内屈折率が最も大きい方向（以下、「遅相軸（ｓｌｏｗ  ａｘｉｓ）」という）における屈折率であり、ｎｙは、液晶層１５０の面内屈折率が最も小さい方向（以下、「進相軸（ｆａｓｔ  ａｘｉｓ）」という）における屈折率であり、ｄは、液晶層１５０の厚さである。
【００４１】
短波長領域における位相遅延は、例えば４５０ｎｍおよび５５０ｎｍ波長に対する面内位相差Ｒｅの比率で表され、液晶層１５０は、例えば下記関係式１を満たす。
［関係式１］
０．７≦Ｒｅ（４５０ｎｍ）／Ｒｅ（５５０ｎｍ）＜１．０
前記関係式１において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差である。
【００４２】
一例として、短波長領域における液晶層１５０の位相遅延は、例えば下記関係式１ａを満たす。
［関係式１ａ］
０．７２≦Ｒｅ（４５０ｎｍ）／Ｒｅ（５５０ｎｍ）≦０．９２
【００４３】
一例として、短波長領域における液晶層１５０の位相遅延は、例えば下記関係式１ｂを満たす。
［関係式１ｂ］
０．７５≦Ｒｅ（４５０ｎｍ）／Ｒｅ（５５０ｎｍ）≦０．９０
【００４４】
一例として、短波長領域における液晶層１５０の位相遅延は、例えば下記関係式１ｃを満たす。
［関係式１ｃ］
０．８０≦Ｒｅ（４５０ｎｍ）／Ｒｅ（５５０ｎｍ）≦０．８５
【００４５】
液晶層１５０は、例えば５５０ｎｍ未満の短波長領域および５５０ｎｍより大きな長波長領域で全て逆波長分散位相遅延を有する。
【００４６】
逆波長分散位相遅延とは、長波長の光に対する位相差が短波長の光に対する位相差よりさらに大きいことをいい、液晶層１５０の４５０ｎｍ、５５０ｎｍおよび６５０ｎｍ波長に対する面内位相差Ｒｅは、例えば、下記関係式２を満たす。
［関係式２］
Ｒｅ（４５０ｎｍ）＜Ｒｅ（５５０ｎｍ）≦Ｒｅ（６５０ｎｍ）
前記関係式２において、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差であり、
Ｒｅ（６５０ｎｍ）は、６５０ｎｍ波長の入射光に対する面内位相差である。
【００４７】
このように斜めに傾いた複数の液晶１５０ａを含み、液晶層１５０の厚さ方向に沿って液晶１５０ａの傾斜角が変わることにより、全ての方向で円偏光効果を同一に具現することができ、これにより、正面だけでなく側面でも外光反射を効果的に防止することができ、側面視認性を向上させることができる。
【００４８】
液晶１５０ａは、一方向に伸びた棒（ｒｏｄ）状であり、例えばモノマー、オリゴマーまたは重合体である。液晶１５０ａは、例えば陽または陰の複屈折値Δｎを有する。
【００４９】
液晶１５０ａは、反応性メソゲン（ｒｅａｃｔｉｖｅ  ｍｅｓｏｇｅｎ）液晶であり、例えば一つ以上のメソゲンモイエティ（ｍｅｓｏｇｅｎｉｃ  ｍｏｉｅｔｙ）と一つ以上の重合性作用基を有する。当該反応性メソゲン液晶は、例えば一つ以上の重合性作用基を有する棒状の芳香族誘導体、プロピレングリコール１−メチル、プロピレングリコール２−アセテートおよびＰ１−Ａ１−（Ｚ１−Ａ２）ｎ−Ｐ２で表される化合物（ここで、Ｐ１とＰ２は、重合性作用基で、それぞれ独立してアクリレート（ａｃｒｙｌａｔｅ）、メタクリレート（ｍｅｔｈａｃｒｙｌａｔｅ）、アクリロイル（ａｃｒｙｌｏｙｌ）、ビニル（ｖｉｎｙｌ）、ビニルオキシ（ｖｉｎｙｌｏｘｙ）、エポキシ（ｅｐｏｘｙ）またはこれらの組み合わせを含み、Ａ１およびＡ２は、それぞれ独立して１，４−フェニレン（１，４−ｐｈｅｎｙｌｅｎｅ）、ナフタレン（ｎａｐｈｔｈａｌｅｎｅ）−２，６−ジイル（ｄｉｙｌ）基またはこれらの組み合わせを含み、Ｚ１は、単結合、−ＣＯＯ−、−ＯＣＯ−またはこれらの組み合わせを含み、ｎは、０、１または２である）のうち少なくとも一つを含むが、これに限定されない。
【００５０】
液晶１５０ａは、熱硬化性液晶または光硬化性液晶であり、例えば、液晶１５０ａは光硬化性液晶である。液晶１５０ａが光硬化性液晶である場合、光は、約２５０ｎｍ〜４００ｎｍ波長の紫外光である。
【００５１】
一例として、液晶１５０ａは、歌曲性液晶（ｃｒｏｓｓ−ｌｉｎｋａｂｌｅ  ｌｉｑｕｉｄ  ｃｒｙｓｔａｌｓ）であり、例えば、下記の化学式１Ａ〜１Ｆのいずれか一つで表される化合物である。
［化学式１Ａ］
【化１】
2016110152.tif 000003
［化学式１Ｂ］
【化２】
2016110152.tif 000004
［化学式１Ｃ］
【化３】
2016110152.tif 000005
［化学式１Ｄ］
【化４】
2016110152.tif 000006
［化学式１Ｅ］
【化５】
2016110152.tif 000007
［化学式１Ｆ］
【化６】
2016110152.tif 000008
前記化学式１Ａ〜１Ｆにおいて、ｍ’は、４〜１２の整数であり、ｐは、２〜１２の整数である。
【００５２】
一例として、液晶１５０ａは、下記の化学式２Ａで表される化合物である。
［化学式２Ａ］
【化７】
2016110152.tif 000009
前記化学式２Ａにおいて、ｎは、２〜１０の整数である。
【００５３】
一例として、液晶１５０ａは、下記の化学式３Ａ〜３Ｅのいずれか一つで表される化合物である。
［化学式３Ａ］
【化８】
2016110152.tif 000010
［化学式３Ｂ］
【化９】
2016110152.tif 000011
［化学式３Ｃ］
【化１０】
2016110152.tif 000012
［化学式３Ｄ］
【化１１】
2016110152.tif 000013
［化学式３Ｅ］
【化１２】
2016110152.tif 000014
【００５４】
一例として、液晶１５０ａは、下記の化学式４Ａまたは４Ｂで表される化合物である。
［化学式４Ａ］
【化１３】
2016110152.tif 000015
［化学式４Ｂ］
【化１４】
2016110152.tif 000016
【００５５】
液晶層１５０は、１種または２種以上の液晶１５０ａを含む。
【００５６】
液晶層１５０は、上述した液晶１５０ａを含む組成物から形成され、当該組成物は、液晶１５０ａ以外に反応開始剤、界面活性剤、溶解補助剤および／または分散剤のような各種添加剤と溶媒を含む。当該組成物は、例えば、スピンコーティング、スリットコーティングおよび／またはインクジェットのような溶液工程により塗布することができ、液晶層１５０の屈折率などを考慮して厚さを調節することができる。
【００５７】
偏光子１１０と補償フィルム１２０間に粘着層（図示せず）をさらに含んでもよい。当該粘着層は、偏光子１１０と補償フィルム１２０とを効果的に接着するためのもので、例えば、減圧粘着剤で作られる。
【００５８】
反射防止フィルム１００は、偏光子１１０の一面に保護層（図示せず）をさらに含む。当該保護層は、反射防止フィルム１００の耐久性を向上させるか、反射または眩しさを減らす機能性をさらに補強することができ、例えば、トリアセチルセルロース（ＴＡＣ）フィルムであるが、これに限定されない。
【００５９】
反射防止フィルム１００は、補償フィルム１２０の一面に位置する補正層（図示せず）をさらに含む。当該補正層は、例えば、色ずれ防止層（ｃｏｌｏｒ  ｓｈｉｆｔ  ｒｅｓｉｓｔａｎｔ  ｌａｙｅｒ）であるが、これに限定されない。
【００６０】
反射防止フィルム１００は、周縁に沿って伸びる遮光層（ｌｉｇｈｔ  ｂｌｏｃｋｉｎｇ  ｌａｙｅｒ）（図示せず）をさらに含む。当該遮光層は、反射防止フィルム１００の周りに沿って帯状に形成される。当該遮光層は、不透明な物質、例えば黒色の物質を含む。例えば、遮光層は黒色インクで作られる。
【００６１】
反射防止フィルム１００は、偏光子１１０および補償フィルム１２０をロール・ツー・ロール（ｒｏｌｌ−ｔｏ−ｒｏｌｌ）、転写および／またはコーティング方法で積層するが、これに限定されない。
【００６２】
図２は、他の具現例に係る反射防止フィルムを示す断面図である。
【００６３】
図２を参照すると、本具現例に係る反射防止フィルムは、前述した具現例に係る反射防止フィルムと同様に、偏光子１１０、基材１３０、配向膜１４０および液晶層１５０を含む補償フィルム１２０を含む。偏光子１１０、補償フィルム１２０、基材１３０、配向膜１４０および液晶層１５０に対する内容は、前述した通りである。
【００６４】
しかし、本具現例に係る反射防止フィルムは、前述した具現例に係る反射防止フィルムと異なり、液晶層１５０の液晶１５０ａが下部から上部にいくほど傾斜角が大きくなる構造、即ち上部傾斜（ｔｏｐ  ｔｉｌｔ）構造である。すなわち、液晶層１５０が配向膜１４０と接している第１面と偏光子１１０側に位置する第２面とを有すると、液晶１５０ａの傾斜角は、第１面から第２面まで次第に大きくなる。
【００６５】
例えば、液晶層１５０の第１面の液晶１５０ａの傾斜角θ１は、配向膜１４０によるプレチルト角度であり、例えば約０度より大きく２０度以下である。前記範囲内で、例えば約０度より大きく１５度以下であり、例えば約０度より大きく１０度以下であり、例えば０度より大きく５度以下であり、約２度〜５度である。
【００６６】
液晶層１５０の第２面の液晶１５０ａの傾斜角θ２は、最大傾斜角であり、例えば約１５度〜８０度である。当該最大傾斜角は、前記範囲内で、例えば約３０度〜７５度であり、前記範囲内で、例えば約３５度〜７５度であり、前記範囲内で、約３５度〜７０度であり、前記範囲内で、約３５度〜６５度であり、前記範囲内で、例えば約４０度〜６０度である。
【００６７】
図３は、一具現例に係る反射防止フィルムの外光（ｅｘｔｅｒｎａｌ  ｌｉｇｈｔ）反射防止原理を示す概略図である。
【００６８】
図３を参照すると、外部から入射する非偏光の光（ｉｎｃｉｄｅｎｔ  ｕｎｐｏｌａｒｉｚｅｄ  ｌｉｇｈｔ）（以下、「外光」という）は、偏光子１１０を通過しながら二つの偏光直交成分のうち一つの偏光直交成分、すなわち第１偏光直交成分のみが透過し、偏光した光は、補償フィルム１２０を通過しながら円偏光に変わる。当該円偏光した光は、基板、電極などを含む表示パネル４０で反射しながら円偏光の回転方向を変え、当該円偏光した光は、補償フィルム１２０を再び通過しながら、二つの偏光直交成分のうち他の一つの偏光直交成分、すなわち第２偏光直交成分に変換される。当該第２偏光直交成分は、偏光子１１０を通過できず外部に光が放出されないので、外光反射防止効果を有する。
【００６９】
図４は、一具現例に係る反射防止フィルムの視野角の改善原理を示す概略図である。
【００７０】
図４を参照すると、外光は、補償フィルム１２０を通過して表示パネル４０に到達する第１光路（ｆｉｒｓｔ  ｏｐｔｉｃａｌ  ｐａｔｈ）ＯＰ１と、表示パネル４０で反射して再び補償フィルム１２０を通過する第２光路（ｓｅｃｏｎｄ  ｏｐｔｉｃａｌ  ｐａｔｈ）ＯＰ２とを経て、第１光路ＯＰ１と第２光路ＯＰ２を通じて偏光方向が変わった光は、偏光子１１０を通過できず外光反射防止効果を有する。
【００７１】
このとき、表示パネル４０を境界として第１光路ＯＰ１と第２光路ＯＰ２が実質的に鏡像（ｍｉｒｒｏｒ  ｉｍａｇｅ）を形成する。これにより、補償フィルム１２０は、一方向に傾いて傾斜配向した液晶を含むが、外光が互いに反対方向である第１光路ＯＰ１と第２光路ＯＰ２とを順次に通過しながら、第１光路ＯＰ１に位置する液晶１５０ａａの傾斜配向と、第２光路ＯＰ２に位置する液晶１５０ａｂの傾斜配向とを合わせて位相差を調整する。従って、全ての方向で実質的に同一の反射防止効果を表すことができ、これにより、正面だけでなく側面からも外光反射による色ずれ（ｃｏｌｏｒ  ｓｈｉｆｔ）を効果的に防止することができ、側面視認性を向上させることができる。
【００７２】
当該側面視認性は、側面における反射率および色ずれ程度で表現する。例えば、側面６０度で反射防止フィルムの反射率は、約１．５％以下であり、前記範囲内で約１．４５％以下であり、前記範囲内で約１．０％以下である。例えば、側面６０度で反射防止フィルムの色ずれは、約７．８以下であり、前記範囲内で約７．０以下であり、前記範囲内で約６．９以下であり、前記範囲内で約６．５以下であり、前記範囲内で約６．０以下であり、前記範囲内で約５．０以下である。
【００７３】
図４においては図１に示した反射防止フィルムを例示的に説明したが、図２に示した反射防止フィルムも同様の効果を有する。
【００７４】
上述した反射防止フィルム１００は、有機発光装置に適用される。
【００７５】
以下、図面を参照して、一具現例に係る有機発光装置を説明する。
【００７６】
図５は、一具現例に係る有機発光装置を概略的に示す断面図である。
【００７７】
図５を参照すると、一具現例に係る有機発光装置は、有機発光表示パネル２００と有機発光表示パネル２００の一面に位置する反射防止フィルム１００とを含む。
【００７８】
有機発光表示パネル２００は、ベース基板２１０、下部電極２２０、有機発光層２３０、上部電極２４０および封止基板２５０を含む。
【００７９】
ベース基板２１０は、ガラスまたはプラスチックで作られる。
【００８０】
下部電極２２０および上部電極２４０のうち一つはアノード（ａｎｏｄｅ）であり、他の一つはカソード（ｃａｔｈｏｄｅ）である。アノードは、正孔（ｈｏｌｅ）が注入される電極で、仕事関数（ｗｏｒｋ  ｆｕｎｃｔｉｏｎ）が高い導電物質で作られ、カソードは、電子（ｅｌｅｃｔｒｏｎ）が注入される電極で、仕事関数が低い導電物質で作られる。下部電極２２０および上部電極２４０のうち少なくとも一つは、発光した光が外部に出られる透明導電物質で作られ、例えばＩＴＯまたはＩＺＯである。
【００８１】
有機発光層２３０は、下部電極２２０と上部電極２４０に電圧が印加された時、光を出せる有機物質を含む。
【００８２】
下部電極２２０と有機発光層２３０との間および上部電極２４０と有機発光層２３０との間には、付帯層（図示せず）をさらに含んでもよい。付帯層は、電子と正孔とのバランスをとるための正孔輸送層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子輸送層（ｅｌｅｃｔｒｏｎ  ｔｒａｎｓｐｏｒｔｉｎｇ  ｌａｙｅｒ）を含むが、これに限定されない。
【００８３】
封止基板２５０は、ガラス、金属および／または高分子で作られ、下部電極２２０、有機発光層２３０および上部電極２４０を封止して、外部から水分および／または酸素が流入することを防止することができる。
【００８４】
反射防止フィルム１００は、光が出る側に配置される。例えば、ベース基板２１０側に光が出る背面発光（ｂｏｔｔｏｍ  ｅｍｉｓｓｉｏｎ）構造の場合、ベース基板２１０の外側に配置され、封止基板２５０側に光が出る前面発光（ｔｏｐ  ｅｍｉｓｓｉｏｎ）構造の場合、封止基板２５０の外側に配置される。
【００８５】
反射防止フィルム１００は、外光が有機発光表示パネル２００の電極および配線などのように金属で作られた反射層によって反射して有機発光装置の外側に出ることを防止することで、有機発光装置の表示特性を向上させることができる。
【００８６】
また、反射防止フィルム１００は、前述したように、全ての方向で実質的に同一の反射防止効果を表すので、正面だけでなく側面からも外光反射による色ずれを効果的に防止することができ、側面視認性を向上させることができる。
【００８７】
以下、実施例を通して上述した具現例をさらに詳しく説明する。但し、下記の実施例は、単に説明の目的のためのものであり、本発明の範囲を制限するものではない。
【００８８】
〔シミュレーション評価〕
［実施例１］
シミュレーション評価（ＬＣＤ  ｍａｓｔｅｒ（Ｓｈｉｎｔｅｃｈ社））のために、偏光板、液晶層を含む補償フィルム（Ｒｅ＝１３８ｎｍ）および反射板が順次に配置された構造を設定する。ここで、補償フィルムの液晶層は、上部から下部にいくほど傾斜角が大きくなる構造（下部傾斜：ｂｏｔｔｏｍ  ｔｉｌｔ、図１）であり、最小傾斜角（上部傾斜角）３度、最大傾斜角（下部傾斜角）３７度、およびその間で傾斜角が次第に変わる構造に設定する。補償フィルムの液晶層の波長分散性（Ｒｅ（４５０ｎｍ）／Ｒｅ（５５０ｎｍ）、ＷＤ）は、０．８２である。軸の角度は、偏光板９０度、補償フィルム４５度に設定する。
【００８９】
［実施例２］
補償フィルム（Ｒｅ＝１３８ｎｍ）の液晶層で液晶の最大傾斜角（下部傾斜角）を４５度に設定したことを除いては、実施例１と同様な方法でシミュレーション条件を設定する。
【００９０】
［実施例３］
補償フィルム（Ｒｅ＝１３８ｎｍ）の液晶層で液晶の最大傾斜角（下部傾斜角）を６５度に設定したことを除いては、実施例１と同様な方法でシミュレーション条件を設定する。
【００９１】
［実施例４］
補償フィルム（Ｒｅ＝１３８ｎｍ）の液晶層は、下部から上部にいくほど傾斜角が大きくなる構造（上部傾斜：ｔｏｐ  ｔｉｌｔ、図２）であり、液晶の最大傾斜角（上部傾斜角）を６５度に設定したことを除いては、実施例１と同様な方法でシミュレーション条件を設定する。
【００９２】
［実施例５］
補償フィルム（Ｒｅ＝１３８ｎｍ）の液晶層で液晶の最大傾斜角（下部傾斜角）を７５度に設定したことを除いては、実施例１と同様な方法でシミュレーション条件を設定する。
【００９３】
［実施例６］
補償フィルム（Ｒｅ＝１３８ｎｍ）の液晶層で液晶の最大傾斜角（下部傾斜角）を３０度に設定したことを除いては、実施例１と同様な方法でシミュレーション条件を設定する。
【００９４】
［実施例７］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を３７度に設定したことを除いては、実施例１と同様な方法でシミュレーション条件を設定する。
【００９５】
［実施例８］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を４５度に設定したことを除いては、実施例１と同様な方法でシミュレーション条件を設定する。
【００９６】
［実施例９］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を７８度に設定したことを除いては、実施例１と同様な方法でシミュレーション条件を設定する。
【００９７】
［実施例１０］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を１８度に設定したことを除いては、実施例１と同様な方法でシミュレーション条件を設定する。
【００９８】
［実施例１１］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を４５度とし、補償フィルムの液晶層の波長分散性（Ｒｅ（４５０ｎｍ）／Ｒｅ（５５０ｎｍ）、ＷＤ）を０．９０に設定したことを除いては、実施例１と同様な方法でシミュレーション条件を設定する。
【００９９】
［実施例１２］
補償フィルム（Ｒｅ＝１４０ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を４５度とし、補償フィルムの液晶層の波長分散性（Ｒｅ（４５０ｎｍ）／Ｒｅ（５５０ｎｍ）、ＷＤ）を０．７５に設定したことを除いては、実施例１と同様な方法でシミュレーション条件を設定する。
【０１００】
［比較例１］
補償フィルム（Ｒｅ＝１３８ｎｍ）の液晶層が傾斜角０度（Ａプレート）である複数の液晶を含むように設定したことを除いては、実施例１と同様な方法でシミュレーション条件を設定する。
【０１０１】
［比較例２］
補償フィルム（Ｒｅ＝１３８ｎｍ）の液晶層が傾斜角０度（Ａプレート）である複数の液晶を含み、波長分散性（Ｒｅ（４５０ｎｍ）／Ｒｅ（５５０ｎｍ）、ＷＤ）を０．９０に設定したことを除いては、実施例１と同様な方法でシミュレーション条件を設定する。
【０１０２】
［比較例３］
補償フィルム（Ｒｅ＝１４０ｎｍ）の液晶層が傾斜角０度（Ａプレート）である複数の液晶を含み、波長分散性（Ｒｅ（４５０ｎｍ）／Ｒｅ（５５０ｎｍ）、ＷＤ）を０．７５に設定したことを除いては、実施例１と同様な方法でシミュレーション条件を設定する。
【０１０３】
［比較例４］
補償フィルム（Ｒｅ＝１３８ｎｍ）の液晶層で液晶の最大傾斜角（上部傾斜角）を４５度とし、波長分散性（Ｒｅ（４５０ｎｍ）／Ｒｅ（５５０ｎｍ）、ＷＤ）を１．１に設定したことを除いては、実施例１と同様な方法でシミュレーション条件を設定する。
【０１０４】
［比較例５］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を４５度とし、波長分散性（Ｒｅ（４５０ｎｍ）／Ｒｅ（５５０ｎｍ）、ＷＤ）を１．１に設定したことを除いては、実施例１と同様な方法でシミュレーション条件を設定する。
【０１０５】
［比較例６］
補償フィルム（Ｒｅ＝１３８ｎｍ）の液晶層で液晶の最大傾斜角（上部傾斜角）を４５度とし、波長分散性（Ｒｅ（４５０ｎｍ）／Ｒｅ（５５０ｎｍ）、ＷＤ）を０．６５に設定したことを除いては、実施例１と同様な方法でシミュレーション条件を設定する。
【０１０６】
［比較例７］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を１３度に設定したことを除いては、実施例１と同様な方法でシミュレーション条件を設定する。
【０１０７】
［比較例８］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を８３度に設定したことを除いては、実施例１と同様な方法でシミュレーション条件を設定する。
【０１０８】
［比較例９］
補償フィルム（Ｒｅ＝１３８ｎｍ）の液晶層で液晶の最大傾斜角（上部傾斜角）を９０度に設定したことを除いては、実施例１と同様な方法でシミュレーション条件を設定する。
【０１０９】
［比較例１０］
補償フィルム（Ｒｅ＝１３８ｎｍ）の液晶層は、下部から上部にいくほど傾斜角が大きくなる構造（上部傾斜：ｔｏｐ  ｔｉｌｔ、図２）とし、液晶の最大傾斜角（上部傾斜角）を９０度に設定したことを除いては、実施例１と同様な方法でシミュレーション条件を設定する。
【０１１０】
〔評価〕
［評価１］
実施例１〜１２と比較例１〜１０に係る反射防止フィルムの側面における反射率および色ずれ程度を評価する。
【０１１１】
反射率および色ずれ程度は、ＬＣＤ  ｍａｓｔｅｒ（Ｓｈｉｎｔｅｃｈ社）を使用してシミュレーションする。
【０１１２】
結果は、表１および図６〜図８を参照して説明する。
【０１１３】
図６は、実施例１〜８と比較例１、９および１０に係る反射防止フィルムで液晶の最大傾斜角と側面（６０度）における色ずれ程度の関係を示すグラフであり、図７は、実施例２に係る反射防止フィルムで全ての方向に対して視野角による反射率を示すグラフであり、図８は、比較例１に係る反射防止フィルムで全ての方向に対して視野角による反射率を示すグラフである。
【０１１４】
【表１】
2016110152.tif 000017
【０１１５】
表１および図６を参照すると、実施例１〜１２に係る反射防止フィルムは、比較例１〜１０に係る反射防止フィルムと比較して、側面（６０度）で色ずれ程度が非常に低くなることが分かる。
【０１１６】
また、図７および図８を参照すると、実施例２に係る反射防止フィルムは、比較例１に係る反射防止フィルムと比較して全ての方向（０度〜３６０度）で反射率が低いことが分かる。
【０１１７】
これより、実施例１〜１２に係る反射防止フィルムは、側面から視認性を向上させることができることが分かる。
【０１１８】
以上、本発明の好ましい実施例について詳しく説明したが、本発明の権利範囲は、これに限定されるものではなく、以下の特許請求の範囲で定義している本発明の基本概念を利用した当業者の様々な変形および改良形態も本発明の権利範囲に属する。
【符号の説明】
【０１１９】
１００  反射防止フィルム
１１０  偏光子
１２０  補償フィルム
１３０  基材
１４０  配向膜
１５０  液晶層
１５０ａ、１５０ａａ、１５０ａｂ  液晶
２００  有機発光表示パネル
２１０  ベース基板
２２０  下部電極
２３０  有機発光層
２４０  上部電極
２５０  封止基板
【図１】
2016110152.tif 000018
【図２】
2016110152.tif 000019
【図３】
2016110152.tif 000020
【図４】
2016110152.tif 000021
【図５】
2016110152.tif 000022
【図６】
2016110152.tif 000023
【図７】
2016110152.tif 000024
【図８】
2016110152.tif 000025